СПОСОБ ЭЛЕКТРОПЛАВКИ СТАЛИ В ДУГОВОЙ ПЕЧИ

1. Способ электроплавки стали в дуговой печи, включающий подачу металлизованных окатышей, порошкообразного углеродсодержащего материала, инертного газа или смеси газов в шлаковый расплав ванны печи через осевые отверстия в графитовых электродах, отличающийся тем, что подачу в шлаковый расплав через осевые отверстия электродов порошкообразного материала осуществляют в потоке инертного газа или смеси газов в количестве, которое обеспечивает при электроплавке восполнение потерь углерода в электродах в процессе окисления торцевой и боковой их поверхностей, причем расход порошкообразного углеродсодержащего материала определяют из соотношения
где , ,  - соответственно расход углеродсодержащего материала, потери углерода в результате окисления электродов в шлаковом расплаве и приход углерода в подэлектродную зону ванны при расплавлении в ней металлизованных окатышей, кг/плавку.
2. Способ по п.1, отличающийся тем, что расход инертного газа устанавливают из расчета образующегося объема в подэлектродной зоне  ванны
,
в
3
где ΔV - объем этой зоны в ванне, м;
э
d - внешний диаметр электрода, м;
ш
Н - заглубление электрода в шлаковом расплаве ванны, м;
τ - время, ч.
3. Способ по п.1, отличающийся тем, что в качестве инертного газа используют аргон или азот, а газовую смесь образуют из этих же газов с добавлением к ним углеродсодержащего газа, например, природного газа.